(57)【要約】      （修正有）【課題】着用快適性を高めるために通気性を最大限向上させ、かつ紫外線遮蔽性を有し、衣料品として安定的な物性を有する多層構造織物を提供する。【解決手段】ポリエステル仮撚融着糸、及び水によりまたは溶剤で、ともに完全溶解する糸条をタテ糸および／またはヨコ糸の一部、またはタテ糸全部とヨコ糸の一部に用いてなる多層構造織物であって、通気度が２００ｃｃ／ｃｍ２・ｓｅｃより大きく、紫外線遮蔽指数（ＵＰＦ）が１５以上、カバーファクター（ＣＦ値）が２５００〜３０００の範囲で、スナッグが３級以上、縫目滑脱が２．５ｍｍ以下の多層構造織物。【選択図】なし【特許請求の範囲】
【請求項１】
ポリエステル仮撚融着糸をタテ糸および／またはヨコ糸の一部、またはタテ糸全部とヨコ糸の一部に用いてなる多層構造織物であって、通気度が２００ｃｃ／ｃｍ２・ｓｅｃより大きく、紫外線遮蔽指数（ＵＰＦ）が１５以上、カバーファクター（ＣＦ値）が２５００〜３０００の範囲で、スナッグが３級以上、かつ縫目滑脱が２．５ｍｍ以下であることを特徴とする多層構造織物。
【請求項２】
タテ糸およびヨコ糸の一部に、水によりまたは溶剤で、ともに完全溶解する糸条を使用し、前記糸条のタテ糸とヨコ糸の交点で形成される空隙が、多重織組織で構成される、おもて面とうら面で重ならないことを特徴とする請求項１記載の多層構造織物。
【請求項３】
織物のタテ組織を空羽組織とし、ヨコ糸の一部に、水によりまたは溶剤で完全溶解する糸条を使用し、前記タテ組織の空羽部分と溶解させたヨコ糸の交点で形成される空隙が、多重織組織で構成される、おもて面とうら面で重ならないことを特徴とする請求項１記載の多層構造織物。
【請求項４】
ポリエステル仮撚融着糸が、仮撚方向の撚を有する未解撚部Ｉと、仮撚方向と反対方向の撚を有するオーバー解撚部ＩＩと、撚を有さない無撚の捲縮部ＩＩＩとが、糸条長手方向に沿って、未解撚部Ｉ−捲縮部ＩＩＩ−オーバー解撚部ＩＩ−捲縮部ＩＩＩの順に繰り返し配置されている仮撚融着糸であることを特徴とする請求項１〜請求項３のいずれかに記載の多層構造織物。
【発明の詳細な説明】
【技術分野】
【０００１】
本発明は、通気性に特に優れながらも相反する性能である紫外線遮蔽性も有し、特に衣料品として安定した物性を有する多層構造織物に関するものである。
【背景技術】
【０００２】
従来から織物の通気性を大きく向上させる手段として、織物組織による密度の制御や、特定溶剤に対して溶解する糸条を部分的に使用して製織し、染色性加工工程中においてその糸条を溶解させて、意図的に空隙を作る方法（特許文献１参照。）や、レーザーパンチングなどにより物理的に穴を開ける方法が提案されており、衣服内の熱気や湿気を、系外へ効果的に放出することが可能となってきている。しかしながら、これら従来の方法では、安定した物性を維持したまま通気性を２００ｃｃ／ｃｍ２・ｓｅｃ／を超え、紫外線遮蔽性能を有する超高通気紫外線遮蔽織物を製造することは困難であった。
【０００３】
例えば、超高通気素材を得るために、部分融着仮撚糸を用いた多層積層構造で検討する方法が提案されているが（特許文献２参照。）、この提案の織物においては、実施例でも通気性が１００ｃｃ／ｃｍ２・ｓｅｃをわずかに上回る程度である。
【先行技術文献】
【特許文献】
【０００４】
【特許文献１】特開２０１１−０８９２３１号公報
【特許文献２】特開２０１４−２１０９８８号公報
【発明の概要】
【発明が解決しようとする課題】
【０００５】
上述のとおり、従来から通気性の高い織物の製造方法は存在するが、近年、着用快適性をさらに向上させることへの要望が高まり、織物においてさらなる通気性の向上が求められている。
【０００６】
そこで本発明の目的は、特に通気性の極大化に注目し、さらに紫外線遮蔽性能、かつ衣料品として安定した物性を有する多層構造織物を提供することにある。
【課題を解決するための手段】
【０００７】
本発明は、上記の課題を解決せんとするものであって、本発明の多層構造織物は、ポリエステル仮撚融着糸をタテ糸および／またはヨコ糸の一部、またはタテ糸全部とヨコ糸の一部に用いてなる多層構造織物であって、通気度が２００ｃｃ／ｃｍ２・ｓｅｃより大きく、紫外線遮蔽指数（ＵＰＦ）が１５以上、カバーファクター（ＣＦ値）が２５００〜３０００の範囲で、スナッグが３級以上、かつ縫目滑脱値が２．５ｍｍ以下であることを特徴とする多層構造織物である。
【０００８】
本発明の多層構造織物の好ましい態様によれば、前記のタテ糸およびヨコ糸の一部に、水によりまたは溶剤で、ともに完全溶解する糸条を使用し、前記の糸条のタテ糸とヨコ糸の交錯点で形成される空隙が、多重織組織で構成される、となりあうおもて面とうら面で重ならないことである。
【０００９】
また、本発明の多層構造織物の好ましい態様によれば、多層構造織物のタテ組織を空羽組織とし、ヨコ糸の一部に、水によりまたは溶剤で完全溶解する糸条を使用し、前記のタテ組織の空羽部分と溶解させたヨコ糸の交錯点で形成される空隙が、多重織組織で構成される、となりあうおもて面とうら面で重ならないことである。
【００１０】
さらに、本発明の多層構造織物の好ましい態様によれば、前記のポリエステル系仮撚融着糸は、仮撚方向の撚を有する未解撚部Ｉと、仮撚方向と反対方向の撚を有するオーバー解撚ＩＩと、撚を有さない無撚の捲縮部ＩＩＩとが、糸条長手方向に沿って、未解撚部Ｉ−捲縮部ＩＩＩ−オーバー解撚部ＩＩ−捲縮部ＩＩＩの順に繰り返し配置されていることである。
【発明の効果】
【００１１】
本発明によれば、着用時、従来の通気性織物よりも飛躍的に衣服内の熱気や湿気を系外に排出するベンチレーション効果を布帛全体で奏する多層構造織物が得られる。
【００１２】
また、本発明によれば、人体に有害とされる紫外線においても遮蔽効果を有し、さらに衣料品として縫製時および着用時に、問題のない物性を有する多層構造織物が得られるため、快適で安全な着用環境を提供することができる。
【図面の簡単な説明】
【００１３】
【図１】図１は、本発明で用いられる多重織組織の構造を模式的に二重構造組織で例示する断面図である。
【図２】図２は、本発明で用いられる他の多重織組織の構造を模式的に二重構造組織で例示する断面図である。
【発明を実施するための形態】
【００１４】
本発明の多層構造織物は、上記のとおりの部分融着仮撚ポリエステル系繊維をタテ糸および／またはヨコ糸の一部、またはタテ糸全部とヨコ糸の一部に用いてなる多層構造織物であって、通気度が２００ｃｃ／ｃｍ２・ｓｅｃより大きく、紫外線遮蔽指数（ＵＰＦ）が１５以上、ＣＦ値が２５００〜３０００の範囲で、スナッグが３級以上、かつ縫目滑脱値が２．５ｍｍ以下の多層構造織物である。
【００１５】
本発明は、前記の課題、すなわち通気度の極大化と紫外線遮蔽性能、安定物性を併せ持つ超高通気織物について鋭意検討した結果、ポリエステル系部分融着仮撚糸を用いて、少なくとも隣り合ったタテ糸を２本程度以上まとめて間隔をあける空羽組織、および／またはタテ糸の一部とヨコ糸の一部が、水および／またはタテ糸とヨコ糸がともに溶解する溶剤で溶解する繊維糸条からなる多層構造織物の繊維糸条を、水および／または溶剤中で溶解除去して、前記のタテ糸の溶解する繊維または空羽部分とヨコ糸の溶解する繊維の交錯部分に空隙を開けることと、多層構造組織における隣り合う面でその空隙が重ならないようにする配置することにより、飛躍的な通気度の向上と紫外線遮蔽性能を有し、安定的な物性を維持できることを究明したものである。
【００１６】
本発明では、このように、多層構造織物のタテ糸および／またはヨコ糸の一部、またはタテ糸全部とヨコ糸の一部にポリエステル系部分融着仮撚糸が使用される。
【００１７】
また、本発明で用いる「一部」とは、タテ糸またはヨコ糸に配列する糸条において、少なくとも１本でも使用している状態のことを指し、通気性の観点から配列本数割合で５０％以上であることが好ましく、さらに好ましくは７０％以上使用していることである。
【００１８】
ポリエステル系繊維の素材ポリマーとしては、ポリエチレンテレフタレート、ポリプロピレンテレフタレート、ポリブチレンテレフタレートおよびポリヘキサメチレンテレフタレートなどが好ましく使用される。
【００１９】
さらに、ポリエステル系繊維の他に、ナイロン６やナイロン６，６などのポリアミド、ポリアクリル、ポリプロピレンおよびポリ塩化ビニルなどの合成繊維、アセテートやレーヨンなどの半合成繊維、羊毛、絹、木綿および麻などの天然繊維を併用することができる。
【００２０】
ポリエステル系部分融着仮撚糸の形態としては、複数の単繊維からなる連続マルチフィラメント糸であり、その単繊維の断面が長さ方向に均一なものや太細があるものも使用することができ、断面形状が丸断面、三角、Ｙ型、Ｘ型、八葉型、中空型および扁平等不定形なものも使用することができる。
【００２１】
上述のポリエステル系繊維には、その使用用途によってベンゾトリアゾール系等の紫外線吸収剤、ヒンダードフェノール系等の酸化防止剤、酸化チタン、酸化鉄等の各種顔料、硫酸バリウム、酸化亜鉛、酸化セシウム、炭酸カルシウム、銀イオン等を含有する機能性添加剤等、金属石鹸を代表とする滑剤を含有させることができる。
【００２２】
本発明で使用されるポリエステル系部分融着糸は、仮撚方向の撚を有する未解撚部Ｉと、仮撚方向と反対方向の撚を有するオーバー解撚部ＩＩと、撚を有さない無撚の捲縮部ＩＩＩとが、糸条長手方向に沿って、Ｉ−ＩＩＩ−ＩＩ−ＩＩＩの順に繰り返し配置されることが、好ましい態様である。
【００２３】
使用される仮撚機としては、ピンタイプ、ベルトニップタイプおよびフリクションタイプ等のいずれの仮撚機でもよく、１ヒーター加工型であっても、２ヒーター加工型であっても構わない。良好な融着形態の加工糸を安定して生産するために、加撚部と解撚部の張力調整を精密に安定して仮撚加工することが好ましい。この張力コントロールの観点から、ベルトニップタイプの仮撚機が好ましく使用される。
【００２４】
また、仮撚ヒーター温度は、接触型のヒーターで好ましくは２２０℃以上２６０℃以下である。仮撚ヒーター温度が２２０℃未満では、融着度が低下し融着が不足となることがある。仮撚ヒーター温度が２６０℃を超えるとフィラメント間の融着度合いが多くなり、粗硬感のある糸条が形成される傾向がある。この仮撚ヒーター温度については、ヒーター設備や加工速度、使用する繊維ポリマー種によって適宜変更する必要があるため厳密に限定することはできない。
【００２５】
本発明で用いられるポリエステル系部分融着糸は、部分的に収束した形態をとることからシャリ感を有し清涼感を得ることができ、その単繊維繊度、フィラメン本数および総繊度は様々な態様のものを使用することができる。
【００２６】
本発明において、タテ糸の一部とヨコ糸の一部に用いられる、水または溶剤で溶解される繊維としては、例えば、ポリビニルアルコール系繊維などの水溶性繊維、イソフタル酸、５−ナトリウムスルホイソフタル酸およびメトオキシポリオキシエチレングリコールなどの第３成分が共重合されたポリエステル系繊維や、ポリ乳酸系繊維などの易アルカリ溶解性繊維などを用いることができる。
【００２７】
また、これらの繊維を単独あるいは２種以上の複合物として使用することもできる。これらの繊維を単独で使用する場合は、２本以上を配列、引き揃え、合糸および合撚などの形態にすることによって用いることができる。
【００２８】
溶解される繊維からなる糸条の総繊度は、溶解しない繊維からなる糸条と繊度をあわせることが好ましい。タテ糸において異なる総繊度の糸条を用いると、製経ビームにおいて凹凸が生じ綺麗に巻き取れない点や、織機上のタテ糸張力管理が困難な場合がある。そのため、可能な限り両者の総繊度を合わせることが好ましいが、生産上問題無ければ、溶解される繊維からなる糸条の総繊度は、あらゆる繊度のものを用いることができる。
【００２９】
多層構造織物は、通気度を維持しながら紫外線を遮蔽するために必要な布帛構造であり、通気度の維持が可能な組織の場合、３層以上の構造も可能であるが、コストの面から２層構造であることが好ましい態様である。
【００３０】
多層構造織物の通気度は、２００ｃｃ／ｃｍ２・ｓｅｃより大きいことが着用快適性の観点から好ましい態様である。
【００３１】
また、紫外線遮蔽指数（ＵＰＦ）は、太陽光からの紫外線を遮蔽するために１５以上を有することが好ましく、より好ましくは２０以上有することにより着用安全性をより高めることができる。
【００３２】
さらにカバーファクター（ＣＦ値）は、２５００〜３０００の範囲であることが本明細内記載の各種性能、物性を維持するために必要な要件である。この範囲を逸脱すると、所定の性能を得られない場合があり、より好ましくは２６００〜２９００の範囲が好ましい。
【００３３】
スナッグは衣料品として一般的に必要な物性項目であり、３級以上を有することが品質保証上必要な要件である。
【００３４】
縫目滑脱値は衣料品として縫目に負荷がかかっても破損しないために必要な要件であり、一般的には３ｍｍ以内（１１７Ｎ荷重）であるが、本件特許ではさらなる安全性を鑑み２．５ｍｍ以内（１１７Ｎ荷重）であることが好ましく、さらに好ましくは２．０ｍｍ以内（１１７Ｎ荷重）である。
【００３５】
ポリエステル仮撚融着糸と溶解繊維糸条の使用割合は、各種性能を鑑みて任意に設定することができ、両者の総繊度が同じ場合１０対１〜１０対４の割合であることが好ましい。
【００３６】
図１は、本発明で用いられる多重織組織の構造を模式的に二重構造組織で例示するタテ糸またはヨコ糸の断面図である。
【００３７】
図１において、二重構造組織は、ポリエステル仮撚融着糸などの溶解しない繊維糸条Ａと、溶解する繊維糸条Ｂで構成されており、二重構造組織の表面Ｘと、二重構造組織の裏面Ｙにおいて、溶解する繊維糸条Ｂは重ならないことを示したものである。二重構造組織以上の多重織組織においては、ＸとＹのように隣り合う面で溶解する繊維糸条Ｂが重ならないように配置することが好ましい態様である。
【００３８】
また、図２は、本発明で用いられる他の多重織組織の構造を模式的に二重構造組織で例示するタテ糸の断面図である。
【００３９】
図２において、二重構造組織は、ポリエステル仮撚融着糸などの溶解しない繊維糸条Ａと、空羽組織とした繊維糸条の無い部分Ｃで構成されており、二重構造組織の表面Ｘと、二重構造組織の裏面のＹにおいて、空羽組織とした繊維糸条の無い部分Ｃは、重ならないことを示したものである。二重構造組織以上の多重構造組織においては、二重構造組織の表面Ｘと二重構造組織の裏面Ｙのように隣り合う面で、空羽組織とした繊維糸条の無い部分Ｃが重ならないように配置することが好ましい態様である。
【００４０】
次に、本発明の多層構造織物の製造方法について説明する。
【００４１】
本発明の多層構造織物の製造方法は、少なくとも隣り合ったタテ糸を２本程度以上まとめて間隔をあける空羽組織、および／またはタテ糸の一部とヨコ糸の一部が、水および／またはタテ糸とヨコ糸がともに溶解する溶剤で溶解する繊維糸条からなる織物を、水および／または溶剤中で処理し、前記の繊維糸条を溶解除去して、前記のタテの溶解する繊維または空羽部分とヨコ糸の溶解する繊維の交錯部分に空隙を開けることと、多層構造組織における隣り合う面でその空隙が重ならないことを特徴とする。
【００４２】
本発明の多層構造織物は、表面層と裏面層との少なくとも二層からなる多層構造体からなるものである。例えば、綾織や朱子織、また各種二重織や多重織り、また、その変形組織等を使用することができ、表面層と裏面層の組織はそれぞれ任意の組織を選択することができる。
【００４３】
水で溶解する繊維（糸条）とは、ポリビニルアルコール系繊維などの水溶性繊維であって、少なくとも１本のタテ糸と少なくとも１本のヨコ糸にその水溶性繊維を用い、水中において溶解除去することにより、前記のタテ糸とヨコ糸の交絡部分に繊維表面から裏面に貫通した穴を形成させるものである。タテ糸に関しては、空羽組織を用いることにより、上記の水溶性繊維を用いずに間隙を形成させることもできる。
【００４４】
用いられる水の水温は、２０℃以上であることが好ましいが、溶解の効率から５０℃以上の温度で溶解除去することが好ましい態様である。
【００４５】
また、本発明で用いられる溶剤としては、易アルカリ溶解性繊維であるポリエステル系繊維やポリ乳酸系繊維に対しては、水酸化ナトリウム、水酸化カリウム、水酸化カルシウム、水酸化マグネシウムおよび炭酸ナトリウムなどのアルカリ物質溶液のことであり、アルカリ水溶液として用いることが好ましい態様である。特に、水酸化ナトリウムを含むアルカリ水溶液であることが好ましく、アルカリ水溶液の浴中温度は５０℃以上で溶解除去することが好ましい。
【００４６】
また、水溶性繊維を、アルカリ物質を併用しアルカリ水溶液中で溶解除去することもできる。アルカリ物質の使用濃度は、水酸化ナトリウムであれば０．１％以上であることが好ましく、溶解時間を早める観点から、より好ましいくは１％以上である。
【００４７】
本発明の多層構造織物は、本発明の効果を阻害しない範囲で、帯電防止剤、吸水剤、吸湿剤、撥水剤、撥油剤、防汚剤、着色剤および増摩剤などで処理することができる。
【００４８】
本発明の多層構造織物は、衣料品として、スポーツウェア、ホームウェア、コート、ブルゾン、ブラウス、シャツ、スカート、スラックス、室内運動着、パジャマ、寝間着、肌着、オフィスウェア、作業服、食品白衣、看護白衣、患者衣、介護衣、学生服、および厨房衣などとして好ましく用いられる。また、雑貨用品として、エプロン、タオル、手袋、マフラー、靴下、帽子、靴、サンダル、およびかばんなどにも用いられる。また、インテリア用品として、カーテン、こたつカバー、ソファーカバー、クッションカバー、ソファー用側地、およびテーブルクロスなどに好ましく用いられる。さらに、寝具用品として、布団用側地、シーツ、布団カバー、および枕カバーなどにも好ましく用いられる。
【実施例】
【００４９】
次に、本発明の多層構造織物について、実施例によりさらに具体的に説明する。実施例中における各種の評価方法は、下記の方法を用いた。
【００５０】
（通気性）：
ＪＩＳ−Ｌ１０９６：２０１０  通気性Ａ法（フラジール形法）に規定される方法で、フラジール形試験機を用い、試験片を通過する空気量（ｃｃ／ｃｍ２・ｓｅｃ）を求めた。
【００５１】
（紫外線遮蔽指数（ＵＰＦ）評価）：
オーストラリア／ニュージーランド規格４３９９で規定される方法で、２８０ｎｍ〜４００ｎｍにおいて、分光光度計又は分光照射量計を用いて試験片に照射し、透過率を測定してＵＰＦ値を算出し、少なくとも４回測定の平均をＵＰＦ値とした。
【００５２】
（カバーファクター（ＣＦ値））：
織物の被覆率の指標として、織物から取り出した糸条の見掛け総繊度と密度を、下記式に当てはめて算出する。
・ＣＦ値  ＝  √｛タテ糸見掛け繊度（ｄＴｅｘ）×タテ糸本数（本／２．５４ｃｍ）＋√｛ヨコ糸見掛け繊度（ｄＴｅｘ）｝×ヨコ糸本数（本／２．５４ｃｍ）
糸本数は、表組織と裏組織の和を用いることとする。
【００５３】
（見掛け繊度測定方法）：
ＪＩＳ−Ｌ１０９６：２０１０  織物における糸条の見掛け繊度Ａ法に規定される方法を用いた。
【００５４】
（密度測定方法）：
ＪＩＳ−Ｌ１０９６：２０１０  織物の密度Ａ法に規定される方法で、各層の組織における本数の和を用いて織物の密度を算出する。
【００５５】
（スナッグ）：
ＪＩＳ−Ｌ１０５８：２０１１  Ａ法（ＩＣＩ形メース試験機法）に規定される方法で、生地物性を級数判定した。
【００５６】
（縫目滑脱）：
ＪＩＳ−Ｌ１０９６：２０１０  縫目滑脱法Ｂ法に規定される方法で、設定荷重は１１７Ｎとした。
【００５７】
（実施例１）
タテ糸に、８４ｄＴｅｘ／３６フィラメントの部分融着仮撚ポリエステル糸条（Ａ）と、８４ｄＴｅｘ／２４フィラメントの５−ナトリウムスルホイソフタル酸を共重合した易アルカリ溶解性のポリエステル繊維糸条（Ｂ）を、それぞれ１０本：２本の割合で交互に配列し、図１に示すとおりポリエステル繊維糸条Ｂが、表組織と裏組織で重ならないように準備する。
【００５８】
また、ヨコ糸に、８４ｄＴｅｘ／３６フィラメントの部分融着仮撚ポリエステル糸条（Ａ）と、８４ｄＴｅｘ／２４フィラメントの５−ナトリウムスルホイソフタル酸を共重合した易アルカリ溶解性のポリエステル繊維糸条（Ｂ）を、１０本：２本の割合で交互に配列し、タテ配置同様に、ポリエステル繊維糸条Ｂが表組織と裏組織で重ならないように、タテ密度が１７０本／２．５４ｃｍで、ヨコ密度が１７０本／２．５４ｃｍの表組織も裏組織も平織である２重織物を製織した。
【００５９】
次に、常法に従い精練、乾燥および中間セットした後、水酸化ナトリウムを１％濃度となるように調整した溶液中で、９０℃の温度で３０分間、浴中処理を実施し易アルカリ溶解性のポリエステル繊維を完全溶解し、その後、常法に従い染色、乾燥および仕上げセットを行い、タテ密度が１５５本／２．５４ｃｍ、ヨコ密度が１４８本／２．５４ｃｍ、ＣＦ値が２７７７、通気度が２１０ｃｃ／ｃｍ２・ｓｅｃ、ＵＰＦ評価が２０、縫目滑脱がタテ１．７ｍｍ／ヨコ１．６ｍｍ、スナッグが３級の２重織組織構造の加工布（織物）を得た。結果を表１に示す。
【００６０】
（実施例２）
タテ糸に、８４ｄＴｅｘ／３６フィラメントの部分融着仮撚ポリエステル糸条（Ａ）を、空羽組織で１０：２の割合で配列し、図２に示すとおり空羽部分（Ｃ）が、表組織と裏組織で重ならないように準備する。ヨコ糸に、８４ｄＴｅｘ／３６フィラメントの部分融着仮撚ポリエステル糸条（Ａ）と、８４ｄＴｅｘ／２４フィラメントの５−ナトリウムスルホイソフタル酸を共重合した易アルカリ溶解性のポリエステル繊維糸条（Ｂ）を、１０本：２本の割合で交互に配列し、図１に示すとおり糸条Ｂが表組織と裏組織で重ならないように、タテ密度が１７０本／２．５４ｃｍで、ヨコ密度が１７０本／２．５４ｃｍの表組織も裏組織も平織である２重織物を製織した。
【００６１】
次に、常法に従い精練、乾燥および中間セットした後、水酸化ナトリウムを１％濃度となるよう調整した溶液中で９０℃の温度で３０分間、浴中処理を実施し易アルカリ溶解性のポリエステル繊維を完全溶解し、その後、常法に従い染色、乾燥および仕上げセットを行い、タテ密度が１６０本／２．５４ｃｍ、ヨコ密度が１４５本／２．５４ｃｍ、ＣＦ値が２７９５、通気度が２０５ｃｃ／ｃｍ２・ｓｅｃ、ＵＰＦ評価が２０、縫目滑脱がタテ１．８ｍｍ／ヨコ１．５ｍｍ、スナッグが３級の２重織組織構造の加工布（織物）を得た。結果を表１に示す。
【００６２】
（比較例１）
タテ糸に、８４ｄＴｅｘ／３６フィラメントのポリエステルウーリー糸条（Ａ）と、８４ｄＴｅｘ／２４フィラメントの５−ナトリウムスルホイソフタル酸を共重合した易アルカリ溶解性のポリエステル繊維糸条（Ｂ）を、それぞれ１０本：２本の割合で交互に配列し、図１に示すとおり、糸条Ｂが表組織と裏組織で重ならないように準備する。
【００６３】
ヨコ糸に、８４ｄＴｅｘ／３６フィラメントのポリエステルウーリー糸条と、８４ｄＴｅｘ／２４フィラメントの５−ナトリウムスルホイソフタル酸を共重合した易アルカリ溶解性のポリエステル繊維糸を、１０本：２本の割合で交互に配列しタテ配置同様に糸条Ｂが表組織と裏組織で重ならないように、タテ密度が１７０本／２．５４ｃｍで、ヨコ密度が１７０本／２．５４ｃｍの表組織も裏組織も平織である２重織物を製織した。次に、常法に従い精練、乾燥および中間セットした後、水酸化ナトリウムを１％濃度となるよう調整した溶液中で９０℃の温度で３０分間、浴中処理を実施し易アルカリ溶解性のポリエステル繊維を完全溶解し、その後、常法に従い染色、乾燥および仕上げセットを行い、タテ密度が１５５本／２．５４ｃｍ、ヨコ密度が１４７本／２．５４ｃｍ、ＣＦ値が２７６５、通気度が１００ｃｃ／ｃｍ２・ｓｅｃ、ＵＰＦ評価が２５、縫目滑脱がタテ１．５ｍｍ／ヨコ１．６ｍｍ、スナッグが２級の２重織組織構造の加工布（織物）を得た。結果を表１に示す。
【００６４】
（比較例２）
タテ糸に、８４ｄＴｅｘ／３６フィラメントの部分融着仮撚ポリエステル糸条（Ａ）と、８４ｄＴｅｘ／２４フィラメントの５−ナトリウムスルホイソフタル酸を共重合した易アルカリ溶解性のポリエステル繊維糸条（Ｂ）を、それぞれ１０本：２本の割合で交互に配列し、図１に示すとおり、糸条Ｂが表組織と裏組織で重ならないように準備する。
【００６５】
ヨコ糸に、８４ｄＴｅｘ／３６フィラメントの部分融着仮撚ポリエステル糸条と、８４ｄＴｅｘ／２４フィラメントの５−ナトリウムスルホイソフタル酸を共重合した易アルカリ溶解性のポリエステル繊維糸を、１０本：２本の割合で交互に配列し、タテ配置同様に糸条Ｂが表組織と裏組織で重ならないように、タテ密度が１５０本／２．５４ｃｍで、ヨコ密度が１５０本／２．５４ｃｍの表組織も裏組織も平織である２重織物を製織した。
【００６６】
次に、常法に従い精練、乾燥および中間セットした後、水酸化ナトリウムを１％濃度となるよう調整した溶液中で９０℃の温度で３０分間、浴中処理を実施し易アルカリ溶解性のポリエステル繊維を完全溶解し、その後、常法に従い染色、乾燥および仕上げセットを行い、タテ密度が１４０本／２．５４ｃｍ、ヨコ密度が１２８本／２．５４ｃｍ、ＣＦ値が２４５６、通気度が２３０ｃｃ／ｃｍ２・ｓｅｃ、ＵＰＦ評価が１０未満、縫目滑脱がタテ３．２ｍｍ／ヨコ２．８ｍｍ、スナッグが２級の２重織組織構造の加工布（織物）を得た。結果を表１に示す。
【００６７】
（比較例３）
タテ糸に、８４ｄＴｅｘ／３６フィラメントの部分融着仮撚ポリエステル糸条を用い、ヨコ糸に、８４ｄＴｅｘ／３６フィラメントの部分融着仮撚ポリエステル糸条を用いて２重組織とし、タテ密度が１７０本／２．５４ｃｍで、ヨコ密度が１７０本／２．５４ｃｍの表組織も裏組織も平織である２重織物を製織した。次に、常法に従い精練、乾燥および中間セットした後、水酸化ナトリウムを１％濃度となるよう調整した溶液中で９０℃の温度で３０分間、浴中処理を実施し易アルカリ溶解性のポリエステル繊維を完全溶解し、その後、常法に従い染色、乾燥および仕上げセットを行い、タテ密度が１８５本／２．５４ｃｍ、ヨコ密度が１７７本／２．５４ｃｍ、ＣＦ値が３３１７、通気度が１２０ｃｃ／ｃｍ２・ｓｅｃ、ＵＰＦ評価が２５、縫目滑脱がタテ／ヨコ１．０ｍｍ以下、スナッグが４級の２重織組織構造の加工布（織物）得た。結果を表１に示す。
【００６８】
（比較例４）
タテ糸に、８４ｄＴｅｘ／３６フィラメントの部分融着仮撚ポリエステル糸条（Ａ）と、８４ｄＴｅｘ／２４フィラメントの５−ナトリウムスルホイソフタル酸を共重合した易アルカリ溶解性のポリエステル繊維糸条（Ｂ）を、それぞれ１０本：２本の割合で交互に配列し、表組織と裏組織において、糸条（Ｂ）が重なるように準備する。
【００６９】
ヨコ糸に、８４ｄＴｅｘ／３６フィラメントの部分融着仮撚ポリエステル糸条と、８４ｄＴｅｘ／２４フィラメントの５−ナトリウムスルホイソフタル酸を共重合した易アルカリ溶解性のポリエステル繊維糸条を、１０本：２本の割合で交互に配列し、タテ配置同様に糸条（Ｂ）が表組織と裏組織で重なるように、タテ密度が１７０本／２．５４ｃｍで、ヨコ密度が１７０本／２．５４ｃｍの表組織も裏組織も平織である２重織物を製織した。
【００７０】
次に、常法に従い精練、乾燥および中間セットした後、水酸化ナトリウムを１％濃度となるように調整した溶液中で、９０℃の温度で３０分間、浴中処理を実施し易アルカリ溶解性のポリエステル繊維を完全溶解し、その後、常法に従い染色、乾燥および仕上げセットを行い、タテ密度が１５５本／２．５４ｃｍ、ヨコ密度が１４８本／２．５４ｃｍ、ＣＦ値が２７７７、通気度が２５０ｃｃ／ｃｍ２・ｓｅｃ、ＵＰＦ評価が１０未満、縫目滑脱がタテ１．７ｍｍ／ヨコ１．６ｍｍ、スナッグが３級の２重織組織構造の加工布（織物）を得た。結果を表１に示す。
【００７１】
【表１】
2019044296.tif 000002
実施例１と２においては、通気度、ＵＰＦ値、縫目滑脱、スナッグの全てにおいて良好な結果であり、着用快適性を向上させる超高通気紫外線遮蔽織物を得ることができた。
【００７２】
比較例１においては、ＵＰＦ値、縫目滑脱は優れているものの、通気度とスナッグにおいて満足のいく結果は得られなかった。
【００７３】
比較例２においては、通気度は優れているものの、ＵＰＦ値および縫目滑脱、スナッグにおいて満足のいく結果は得られなかった。
【００７４】
比較例３においては、ＵＰＦ値、縫目滑脱とスナッグは優れているものの、通気度において満足のいく結果は得られなかった。
【００７５】
比較例４においては、通気度、縫目滑脱およびスナッグは優れているものの、ＵＰＦ値において、満足のいく結果は得られなかった。
【符号の説明】
【００７６】
Ａ：溶解しない繊維糸条
Ｂ：溶解する繊維糸条
Ｃ：空羽組織とした繊維糸条の無い部分
Ｘ：二重構造組織の表面
Ｙ：二重構造組織の裏面
【図１】
2019044296.tif 000003
【図２】
2019044296.tif 000004